【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
架橋アクリルゴム、ポリオルガノシロキサン系ゴムからなる群より選ばれた少なくとも一種のゴム質重合体（ａ）の存在下に、
シアン化ビニル単量体                                  （Ａ−１）
芳香族単量体                                          （Ａ−２）
（メタ）アクリル酸エステル単量体                      （Ａ−３）
他のビニル単量体（単量体成分中４０重量％未満）        （Ａ−４）
から選ばれた少なくとも１種からなる単量体成分をグラフト重合して得られるグラフト重合体（Ａ）１０〜１００重量部と、
芳香族ビニル系単量体単位                              （Ｂ−１）
シアン化ビニル系単量体単位                            （Ｂ−２）
他のビニル系単量体単位（単量体成分中４０重量％未満）  （Ｂ−３）
（ただし（Ｂ−１）〜（Ｂ−３）成分の合計を１００重量％とする。）
からなる共重合体（Ｂ）０〜９０重量部からなることを特徴とする熱板溶着用熱可塑性樹脂組成物。
【請求項２】
架橋アクリルゴム、ポリオルガノシロキサン系ゴムからなる群より選ばれた少なくとも一種のゴム質重合体（ａ）の存在下に
シアン化ビニル単量体                                  （Ａ−１）
芳香族単量体                                          （Ａ−２）
（メタ）アクリル酸エステル単量体                      （Ａ−３）
他のビニル単量体（単量体成分中４０重量％未満）        （Ａ−４）
から選ばれた少なくとも１種からなる単量体成分をグラフト重合して得られるグラフト重合体（Ａ）１０〜８０重量部と、
芳香族ビニル系単量体単位                              （Ｂ−１）
シアン化ビニル系単量体単位                            （Ｂ−２）
他のビニル系単量体単位（単量体成分中４０重量％未満）  （Ｂ−３）
（ただし（Ｂ−１）〜（Ｂ−３）成分の合計を１００重量％とする。）
からなる共重合体（Ｂ）０〜９０重量部と、
ポリカーボネート樹脂（Ｃ）２０〜９０重量部とからなることを特徴とする熱板溶着用熱可塑性樹脂組成物。
【請求項３】
架橋アクリルゴム、ポリオルガノシロキサン系ゴムからなる群より選ばれた少なくとも一種のゴム質重合体（ａ）の存在下に
シアン化ビニル単量体                                  （Ａ−１）
芳香族単量体                                          （Ａ−２）
（メタ）アクリル酸エステル単量体                      （Ａ−３）
他のビニル単量体（単量体成分中４０重量％未満）        （Ａ−４）
から選ばれた少なくとも１種からなる単量体成分をグラフト重合して得られるグラフト重合体（Ａ）１０〜８０重量部と、
芳香族ビニル系単量体単位                              （Ｂ−１）
シアン化ビニル系単量体単位                            （Ｂ−２）
他のビニル系単量体単位（単量体成分中４０重量％未満）  （Ｂ−３）
（ただし（Ｂ−１）〜（Ｂ−３）成分の合計を１００重量％とする。）
からなる共重合体（Ｂ）０〜９０重量部と、
ポリカーボネート樹脂（Ｃ）１０〜８０重量部と、
ポリアルキレンテレフタレートを主体とするポリエステル樹脂（Ｄ）１０〜８０重量部からなることを特徴とする熱板溶着用熱可塑性樹脂組成物。
【請求項４】
少なくとも５０重量％がブタジエンから構成されるブタジエン系ゴム質重合体（ｅ）の存在下に
シアン化ビニル単量体              （Ｅ−１）
芳香族単量体                      （Ｅ−２）
他のビニル単量体                  （Ｅ−３）
から選ばれる少なくとも１種からなる単量体成分をグラフト重合して得られるグラフト重合体（Ｅ）１０〜１００重量部と、
芳香族ビニル系単量体単位                              （Ｂ−１）
シアン化ビニル系単量体単位                            （Ｂ−２）
他のビニル系単量体単位（単量体成分中４０重量％未満）  （Ｂ−３）
（ただし（Ｂ−１）〜（Ｂ−３）成分の合計を１００重量％とする。）
からなる共重合体（Ｂ）０〜９０重量部とからなり、
（Ｅ）と（Ｂ）との合計量１００重量部に対して、
架橋アクリルゴム、ポリオルガノシロキサン系ゴムからなる群より選ばれた少なくとも一種のゴム質重合体（ａ）の存在下に
シアン化ビニル単量体                                  （Ａ−１）
芳香族単量体                                          （Ａ−２）
（メタ）アクリル酸エステル単量体 （Ａ−３）
他のビニル単量体単位（単量体成分中４０重量％未満）    （Ａ−４）
から選ばれた少なくとも１種からなる単量体成分をグラフト重合して得られるグラフト重合体（Ａ）１０〜８０重量部を添加してなることを特徴とする熱板溶着用熱可塑性樹脂組成物。
【請求項５】
少なくとも５０重量％がブタジエンから構成されるブタジエン系ゴム質重合体（ｅ）の存在下に
シアン化ビニル単量体              （Ｅ−１）
芳香族単量体                      （Ｅ−２）
他のビニル単量体                  （Ｅ−３）
から選ばれる少なくとも１種からなる単量体単位をグラフト重合して得られるグラフト重合体（Ｅ）１０〜９０重量部と、
芳香族ビニル系単量体単位                              （Ｂ−１）
シアン化ビニル系単量体単位                            （Ｂ−２）
他のビニル系単量体単位                                （Ｂ−３）
（ただし（Ｂ−１）〜（Ｂ−３）成分の合計を１００重量％とする。）
からなる共重合体（Ｂ）０〜９０重量部と、
ポリカーボネート樹脂（Ｃ）１０〜８０重量部とからなり、
（Ｅ）と（Ｂ）と（Ｃ）の合計量１００重量部に対して、
架橋アクリルゴム、ポリオルガノシロキサン系ゴムからなる群より選ばれた少なくとも一種のゴム質重合体（ａ）の存在下に
シアン化ビニル単量体                                  （Ａ−１）
芳香族単量体                                          （Ａ−２）
（メタ）アクリル酸エステル単量体                      （Ａ−３）
他のビニル単量体（単量体成分中４０重量％未満）        （Ａ−４）
から選ばれた少なくとも１種からなる単量体成分をグラフト重合して得られるグラフト重合体（Ａ）１０〜８０重量部を添加してなることを特徴とする熱板溶着用熱可塑性樹脂組成物。
【請求項６】
レンズとランプハウジングとが熱板溶着法によって一体化された自動車用ランプであって、ランプハウジングが請求項１ないし５記載のいずれかに記載の熱板溶着用熱可塑性樹脂組成物からなることを特徴とする自動車用ランプ。
【手続補正２】
【補正対象書類名】明細書
【補正対象項目名】０００６
【補正方法】変更
【補正の内容】
【０００６】
【課題を解決するための手段】
かかる課題は、架橋アクリルゴム、ポリオルガノシロキサン系ゴムからなる群より選ばれた少なくとも一種のゴム質重合体（ａ）の存在下に、
シアン化ビニル単量体                                  （Ａ−１）
芳香族単量体                                          （Ａ−２）
（メタ）アクリル酸エステル単量体                      （Ａ−３）
他のビニル単量体（単量体成分中４０重量％未満）        （Ａ−４）
から選ばれた少なくとも１種からなる単量体成分をグラフト重合して得られるグラフト重合体（Ａ）１０〜１００重量部と、
芳香族ビニル系単量体単位                              （Ｂ−１）
シアン化ビニル系単量体単位                            （Ｂ−２）
他のビニル系単量体単位（単量体成分中４０重量％未満）  （Ｂ−３）
（ただし（Ｂ−１）〜（Ｂ−３）成分の合計を１００重量％とする。）
からなる共重合体（Ｂ）０〜９０重量部からなる組成物を用いることで解決される。
【手続補正３】
【補正対象書類名】明細書
【補正対象項目名】０００８
【補正方法】変更
【補正の内容】
【０００８】
このゴム質重合体（ａ）には、以下の単量体成分がグラフト重合されて、グラフト重合体（Ａ）が得られる。
すなわち、シアン化ビニル単量体（Ａ−１）、芳香族単量体（Ａ−２）、（メタ）アクリル酸エステル単量体（Ａ−３）および他のビニル単量体（Ａ−４）からなる選ばれた少なくとも１種からなる単量体成分がグラフト重合に供される。
上記シアン化ビニル単量体（Ａ−１）としては、アクリロニトリル、メタクリロニトリル、エタクリロニトリルフマロニトリルなどが挙げられ、これらは単独または併用して使用することができる。
また、上記芳香族単量体（Ａ−２）としては、スチレン、α−メチルスチレン、Ｏ−メチルスチレン、１，３−ジメチルスチレン、ｐ−メチルスチレン、ｔ−ブチルスチレン、ハロゲン化スチレン、ｐ−エチルスチレン等が用いられ、これらは単独または併用して使用することができる。
【手続補正４】
【補正対象書類名】明細書
【補正対象項目名】０００９
【補正方法】変更
【補正の内容】
【０００９】
上記（メタ）アクリル酸エステル単量体（Ａ−３）としては、メタアクリル酸メチル、メタアクリル酸エチル、アクリル酸メチル、アクリル酸エチル、アクリル酸ブチルなどが挙げられるが、特にこれに制限されるものではない。これらは、単独または２種以上を併用して使用できる。
また、他のビニル単量体（Ａ−４）としては、Ｎ−フェニルマレイミドなどのマレイミド単量体、ピリジン単量体が挙げられるが、特にこれに限定されるものではない。この共重合可能な他のビニル単量体（Ａ−４）は、単量体成分中４０重量％までの範囲で必要に応じて使用される。
また、シアン化ビニル単量体（Ａ−１）の単量体成分中での割合は、０〜４０重量％であり、４０重量％を越えると、成形性、熱安定性に劣る傾向にある。
【手続補正５】
【補正対象書類名】明細書
【補正対象項目名】００１０
【補正方法】変更
【補正の内容】
【００１０】
芳香族単量体（Ａ−２）の単量体成分中での割合は、０〜８５重量％であり、これらの範囲を外れる場合は、耐衝撃性が劣る傾向にある。
（メタ）アクリル酸エステル単量体（Ａ−３）の単量体成分中での割合は、０〜１００重量％である。
【手続補正６】
【補正対象書類名】明細書
【補正対象項目名】００１１
【補正方法】変更
【補正の内容】
【００１１】
このような単量体成分をゴム質重合体（ａ）にグラフト重合するには、公知のグラフト重合方法が用いられる。
このようにして得られたグラフト重合体（Ａ）は、幹となるゴム質重合体（ａ）が１５〜９０重量％を占め、単量体成分に由来する枝となるグラフト物が８５〜１０重量％を占めるものとなっている。ゴム質重合体（ａ）が１５重量％未満では得られる熱可塑性樹脂組成物の耐衝撃性が不十分となる傾向にあり、９０重量％を越えるとグラフト重合による枝部分が不十分となり、グラフト重合体の凝集が生じ、耐衝撃性に劣る。
【手続補正７】
【補正対象書類名】明細書
【補正対象項目名】００１４
【補正方法】変更
【補正の内容】
【００１４】
これらの単量体（Ｂ−１）、（Ｂ−２）、（Ｂ−３）は、ラジカル重合されて共重合体（Ｂ）とされる。ここでのラジカル重合は、溶液重合、懸濁重合、バルク重合などによって行われるが、なかでも懸濁重合，溶液重合によるものが好ましい。
【手続補正８】
【補正対象書類名】明細書
【補正対象項目名】００２９
【補正方法】変更
【補正の内容】
【００２９】
そして、この熱板溶着用熱可塑性樹脂組成物は、上記グラフト重合体（Ｅ）１０〜１００重量部と、共重合体（Ｂ）０〜９０重量部との合計量１００重量部に対してグラフト重合体（Ａ）１０〜８０重量部を配合してなるものである。
上記グラフト重合体（Ｅ）の配合量が１０重量部未満ではめっき性が不十分となり、共重合体（Ｂ）の配合量が９０重量部を越えると耐衝撃性が不十分となる。また、上記グラフト重合体（Ａ）の配合量が１０重量部未満では熱板溶着時の糸ひき性が不十分となり、８０重量部を越えるとめっき性，成形性の少なくとも一つが不十分なる。
【手続補正９】
【補正対象書類名】明細書
【補正対象項目名】００３１
【補正方法】変更
【補正の内容】
【００３１】
次に、請求項５記載の熱板溶着用熱可塑性樹脂組成物について説明する。
この組成物は、請求項４に記載の組成物にポリカーボネート樹脂（Ｃ）を追加配合したものである。すなわち、上記グラフト重合体（Ｅ）１０〜９０重量部と上記共重合体（Ｂ）０〜９０重量部とポリカーボネート樹脂（Ｃ）１０〜８０重量部との合計量１００重量部に対してグラフト重合体（Ａ）１０〜８０重量部を配合したものである。
ここでのポリカーボネート樹脂（Ｃ）としては、先に説明したものと同様のものが使用される。
【手続補正１０】
【補正対象書類名】明細書
【補正対象項目名】００３４
【補正方法】変更
【補正の内容】
【００３４】
請求項６記載の自動車用ランプは、そのハウジングを上記請求項１ないし５記載のいずれの熱板溶着用熱可塑性樹脂組成物で成形し、このハウジングとレンズとを熱板溶着法によって接合一体化したものである。
このものでは、熱板溶着時に糸引き現象を生じることがなく、外観に優れ且つ作業性が向上し、レンズとハウジングとの接合強度も十分なものとなる。また、請求項２記載の樹脂組成物を用いれば、これに加えて、耐熱性が付与され、自動車用ランプ自体の耐熱性が向上する。
【手続補正１１】
【補正対象書類名】明細書
【補正対象項目名】００４１
【補正方法】変更
【補正の内容】
【００４１】
−グラフト重合体３（グラフト重合体（Ａ）に相当）の製造−
固形分含量が３５％、平均粒子径０．０８μｍのポリブタジエンラテックス２０部（固形分として）にアクリル酸ｎ−ブチル単位８５％、メタクリル酸単位１５％から成る平均粒子径０．０８μｍの共重合体ラテックス０．４部（固形分として）を撹拌しながら添加し、３０分間撹拌を続け平均粒子径０．２８μｍの肥大化ジエン系ゴムラテックスを得た。得られた肥大化ジエン系ゴムラテックス２０部（固形分）を反応釜に移し、不均化ロジン酸カリウム１部、イオン交換水１５０部を加え、窒素置換を行い、７０℃（内温）に昇温した。これに１０部のイオン交換水に０．１２部の過硫酸カリウムを溶解した溶液を加え、下記の窒素置換された単量体混合物を２時間にわたって連続的に滴下した。
アクリル酸ｎ−ブチル                    ８０部
メタクリル酸アリル                  ０．３２部
ジメタクリル酸エチレングリコール    ０．１６部
【手続補正１２】
【補正対象書類名】明細書
【補正対象項目名】００４４
【補正方法】変更
【補正の内容】
【００４４】
−グラフト重合体４（グラフト重合体（Ｅ）に相当する）の製造−
固形分含量が３５％、平均粒子径０．０８μｍのポリブタジエンラテックス５０部（固形分として）にアクリル酸ｎ−ブチル単位８５％、メタクリル酸単位１５％からなる平均粒子径０．０８μｍの共重合体ラテックス１部（固形分として）を撹拌しながら添加し、３０分間撹拌を続け平均粒子径０．２８μｍの肥大化ゴムラテックスを得た。
得られた肥大化ゴムラテックスを反応容器に加え、更に蒸留水５０部、ウッドロジン乳化剤２部、デモールＮ（商品名、花王（株）製、ナフタレンスルホン酸ホルマリン縮合物）０．２部、水酸化ナトリウム０．０２部、デキストローズ０．３５部を添加して撹拌しながら、昇温させて内温６０℃の時点で硫酸第一鉄０．０５部、ピロリン酸ナトリウム０．２部、亜二チオン酸ナトリウム０．０３部を加えた後、アクリロニトリル１５部、スチレン３５部、クメンハイドロパーオキサイド０．２部およびｔｅｒｔ−ドデシルメルカプタン０．５部の混合物を９０分間にわたり連続的に滴下した後１時間保持して冷却した。得られたグラフト重合体ラテックスを希硫酸で凝析したのち、洗浄、濾過、乾燥してグラフト重合体４を得た。